【手続補正書】
【提出日】平成19年1月24日(2007.1.24)
【手続補正１】
【補正対象書類名】特許請求の範囲
【補正対象項目名】全文
【補正方法】変更
【補正の内容】
【特許請求の範囲】
【請求項１】
高い強度および破壊靱性および良好な耐食性を有するアルミニウム合金製品であって、前記合金が、重量％で、
Ｚｎ  ６．５〜９．５
Ｍｇ  １．２〜２．２
Ｃｕ  １．０〜１．９
Ｆｅ  ＜０．３、好ましくは＜０．１４
Ｓｉ  ＜０．２０、好ましくは＜０．１２
所望により以下から選択される一種以上：
Ｚｒ  ＜０．５
Ｓｃ  ＜０．７
Ｃｒ  ＜０．４
Ｈｆ  ＜０．３
Ｍｎ  ＜０．８
Ｔｉ  ＜０．４
Ｖ    ＜０．４
および各＜０．０５、合計＜０．１５の他の複数の不純物または不可避元素、ならびに残部アルミニウムを実質的に含んでなる、アルミニウム合金製品。
【請求項２】
［（０．９ｘＭｇ）−０．６］≦Ｃｕ≦［（０．９ｘＭｇ）＋０．０５］である、請求項１に記載のアルミニウム合金製品。
【請求項３】
［（０．９ｘＭｇ）−０．５］≦Ｃｕ≦［０．９ｘＭｇ］である、請求項１に記載のアルミニウム合金製品。
【請求項４】
［（０．９ｘＭｇ）−０．５］≦Ｃｕ≦［（０．９ｘＭｇ）−０．１］である、請求項１に記載のアルミニウム合金製品。
【請求項５】
Ｚｎ  ６．５〜７．９
Ｍｇ  １．４〜２．１０
Ｃｕ  １．２〜１．８０
である、請求項１〜４のいずれか一項に記載のアルミニウム合金製品。
【請求項６】
Ｚｎ  ６．５〜７．９
Ｍｇ  １．４〜１．９５
Ｃｕ  １．２〜１．７５
である、請求項５に記載のアルミニウム合金製品。
【請求項７】
Ｚｎ含有量の下限が６．７％、好ましくは６．９％である、請求項１〜６のいずれか一項に記載のアルミニウム合金製品。
【請求項８】
Ｚｒ含有量が０．３％以下、好ましくは０．１５％以下である、請求項１〜７のいずれか一項に記載のアルミニウム合金製品。
【請求項９】
Ｚｒ含有量が０．０４〜０．１５％、好ましくは０．０４〜０．１１％である、請求項８に記載のアルミニウム合金製品。
【請求項１０】
Ｃｒ含有量が０．３％以下、好ましくは０．１５％以下である、請求項１〜９のいずれか一項に記載のアルミニウム合金製品。
【請求項１１】
Ｃｒ含有量が０．０４〜０．１５％である、請求項１０に記載のアルミニウム合金製品。
【請求項１２】
Ｍｎ含有量が０．０２％以下、好ましくは０．０１％以下である、請求項１〜１１のいずれか一項に記載のアルミニウム合金製品。
【請求項１３】
Ｍｎ含有量が０．０５〜０．３０％である、請求項１〜１１のいずれか一項に記載のアルミニウム合金製品。
【請求項１４】
Ｍｎ含有量が少なくとも１．９０％、好ましくは少なくとも１．９２％である、請求項１〜１３のいずれか一項に記載のアルミニウム合金製品。
【請求項１５】
前記合金が、重量％で、
Ｚｎ  ７．２〜７．７
Ｍｇ  １．７９〜１．９２
Ｃｕ  １．４３〜１．５２
ＺｒまたはＣｒ  ０．０４〜０．１５、好ましくは０．０６〜０．１０
Ｍｎ  ＜０．０２
Ｓｉ  ＜０．０７
Ｆｅ  ＜０．０８
Ｔｉ  ＜０．０５、好ましくは＜０．０１
各＜０．０５、合計＜０．１５の複数の不純物、および残部アルミニウムから実質的になる、請求項１〜１３のいずれか一項に記載のアルミニウム合金製品。
【請求項１６】
前記合金が、重量％で、
Ｚｎ  ７．２〜７．７
Ｍｇ  １．７９〜１．９２
Ｃｕ  １．４３〜１．５２
ＺｒまたはＣｒ  ０．０４〜０．１５、好ましくは０．０６〜０．１０
Ｍｎ  ０．０５〜０．１９、好ましくは０．０９〜０．１９
Ｓｉ  ＜０．０７
Ｆｅ  ＜０．０８
Ｔｉ  ＜０．０５、好ましくは＜０．０１
各＜０．０５、合計＜０．１５の複数の不純物、および残部アルミニウムから実質的になる、請求項１〜１３のいずれか一項に記載のアルミニウム合金製品。
【請求項１７】
前記合金が、重量％で、
Ｚｎ  ７．２〜７．７
Ｍｇ  １．９０〜１．９７、好ましくは１．９２〜１．９７
Ｃｕ  １．４３〜１．５２
ＺｒまたはＣｒ  ０．０４〜０．１５、好ましくは０．０６〜０．１０
Ｍｎ  ＜０．０２、好ましくは＜０．０１
Ｓｉ  ＜０．０７
Ｆｅ  ＜０．０８
Ｔｉ  ＜０．０５、好ましくは＜０．０１
各＜０．０５、合計＜０．１５の複数の不純物、および残部アルミニウムから実質的になる、請求項１〜１４のいずれか一項に記載のアルミニウム合金製品。
【請求項１８】
前記合金が、重量％で、
Ｚｎ  ７．２〜７．７
Ｍｇ  １．９０〜１．９７、好ましくは１．９２〜１．９７
Ｃｕ  １．４３〜１．５２
ＺｒまたはＣｒ  ０．０４〜０．１５、好ましくは０．０６〜０．１０
Ｍｎ  ０．０５〜０．１９、好ましくは０．０９〜０．１９
Ｓｉ  ＜０．０７
Ｆｅ  ＜０．０８
Ｔｉ  ＜０．０５、好ましくは＜０．０１
各＜０．０５、合計＜０．１５の複数の不純物、および残部アルミニウムから実質的になる、請求項１〜１４のいずれか一項に記載のアルミニウム合金製品。
【請求項１９】
前記製品のＥＸＣＯ剥離腐食耐性が「ＥＢ」以上、好ましくは「ＥＡ」以上である、請求項１〜１８のいずれか一項に記載のアルミニウム合金製品。
【請求項２０】
前記製品が、シート、プレート、鍛造物または押出物の形態にある、請求項１〜１９のいずれか一項に記載のアルミニウム合金製品。
【請求項２１】
前記製品が、航空機構造部品の部分としてシート、プレート、鍛造物または押出物の形態にある、請求項１〜２０のいずれか一項に記載のアルミニウム合金製品。
【請求項２２】
前記製品が、機体シート、上側翼プレート、下側翼プレート、機械加工された部品用の厚いプレート、鍛造物またはストリンガー用の薄いシートである、請求項１〜２１のいずれか一項に記載のアルミニウム合金製品。
【請求項２３】
前記製品が、その最も厚い断面地点で０．７〜３インチの厚さを有する、請求項１〜２２のいずれか一項に記載のアルミニウム合金製品。
【請求項２４】
前記製品が、１．５インチ未満の厚さを有する、好ましくは１．０インチ未満の厚さを有する、請求項１〜２２のいずれか一項に記載のアルミニウム合金製品。
【請求項２５】
前記製品が、２．５インチを超える厚さを有する、好ましくは２．５〜１１インチの厚さを有する、請求項１〜２２のいずれか一項に記載のアルミニウム合金製品。
【請求項２６】
商業的ジェット航空機用のアルミニウム合金構造部品であって、請求項１〜２４のいずれか一項に記載のアルミニウム合金製品から製造された、アルミニウム合金構成部品。
【請求項２７】
請求項２５に記載の厚いアルミニウム合金プレート製品から製造された、型プレート。
【請求項２８】
良好な耐食性を有する、高強度、高靱性ＡＡ７ｘｘｘシリーズ合金製品の製造方法であって、
ａ）請求項１〜１７のいずれか一項に記載の組成を有するインゴットを鋳造する工程、
ｂ）鋳造後、前記インゴットを均質化および／または予備加熱する工程、
ｃ）圧延、押出および鍛造からなる群から選択された一種以上の方法により、前記インゴットを予備加工製品に熱間加工する工程、
ｄ）所望により前記予備加工製品を再加熱する工程、
ｅ）熱間加工および／または冷間加工を行い、所望の加工品形態にする工程、
ｆ）前記形成された加工品を、前記合金中の実質的にすべての可溶性構成成分を固溶体にするのに十分な温度および時間で、溶体化熱処理する工程、
ｇ）前記溶体化熱処理した加工品を、水または他の急冷媒体で、噴霧急冷または浸漬急冷の一方により急冷する工程、
ｈ）所望により、前記急冷した加工品を伸長または圧縮する工程、
ｉ）前記急冷し、所望により伸長または圧縮した加工品を人工的に時効処理し、所望の焼戻しを達成する工程
を含んでなる、製造方法。
【請求項２９】
前記合金製品が、機体シートに加工されている、請求項２８に記載の製造方法。
【請求項３０】
前記合金製品が、厚さ１．５インチ未満の機体シートに加工されている、請求項２８に記載の製造方法。
【請求項３１】
前記合金製品が、下側翼プレートに加工されている、請求項２８に記載の製造方法。
【請求項３２】
前記合金製品が、上側翼プレートに加工されている、請求項２８に記載の製造方法。
【請求項３３】
前記合金製品が、押出製品に加工されている、請求項２８に記載の製造方法。
【請求項３４】
前記合金製品が、鍛造製品に加工されている、請求項２８に記載の製造方法。
【請求項３５】
前記合金製品が、厚さ０．７〜３インチの薄いプレートに加工されている、請求項２８に記載の製造方法。
【請求項３６】
前記合金製品が、厚さ１１インチ以下の厚いプレートに加工されている、請求項２８に記載の製造方法。